【手続補正書】
【提出日】平成22年4月8日(2010.4.8)
【手続補正１】
【補正対象書類名】特許請求の範囲
【補正対象項目名】全文
【補正方法】変更
【補正の内容】
【特許請求の範囲】
【請求項１】
多層弾性フィルムであって：
第１の層；
第２の層；および
該第１の層と該第２の層との間に配置されて結合されたエラストマーコア層を備え、ここで、該多層弾性フィルムが、２５ｇ／インチ〜３００ｇ／インチの範囲にある低力弾性値を有する、多層弾性フィルム。
【請求項２】
前記第１の層および前記第２の層が非弾性である、請求項１に記載の多層弾性フィルム。
【請求項３】
前記低力弾性値が、５０ｇ／インチ〜２５０ｇ／インチの範囲である、請求項１に記載の多層弾性フィルム。
【請求項４】
前記低力弾性値が、７５ｇ／インチ〜２２５ｇ／インチの範囲である、請求項１に記載の多層弾性フィルム。
【請求項５】
前記低力弾性値が、７５ｇ／インチ〜１７５ｇ／インチの範囲である、請求項１に記載の多層弾性フィルム。
【請求項６】
前記多層弾性フィルムが、活性化されない、請求項１に記載の多層弾性フィルム。
【請求項７】
前記多層弾性フィルムが、少なくとも部分的に活性化される、請求項１に記載の多層弾性フィルム。
【請求項８】
前記第１の層および前記第２の層が、前記多層弾性フィルムの総重量の１０％以下である、請求項１に記載の多層弾性フィルム。
【請求項９】
前記第１の層および前記第２の層が、前記多層弾性フィルムの総重量の６％以下である、請求項１に記載の多層弾性フィルム。
【請求項１０】
多層弾性フィルムであって：
第１のスキン層；
第２のスキン層；および
該第１のスキン層と該第２のスキン層と間に配置されて結合されたエラストマーコア層であって、該第１の層および該第２の層の各々に実質的に連続的に接触している、エラストマーコア層を備え、ここで、該多層弾性フィルムが、３００％ひずみで３５０ｇ／インチ未満の引張り力を有し、そして５０％ひずみと３００％ひずみの間の応力−ひずみ曲線の平均傾きがほぼゼロである、多層弾性フィルム。
【請求項１１】
前記５０％ひずみと３００％ひずみの間の応力−ひずみ曲線の平均傾きが、２．０ｇ／インチ／％より小さい、請求項１０に記載の多層弾性フィルム。
【請求項１２】
前記３００％ひずみにおける引張り力が、２７５ｇ／インチより小さい、請求項１０に記載の多層弾性フィルム。
【請求項１３】
前記５０％ひずみと３００％ひずみの間の応力−ひずみ曲線の平均傾きが、０．６ｇ／インチ／％より小さい、請求項１０に記載の多層弾性フィルム。
【請求項１４】
前記５０％ひずみと３００％ひずみの間の応力−ひずみ曲線の平均傾きが、０．２ｇ／インチ／％〜０．６ｇ／インチ／％の範囲内である、請求項１３に記載の多層弾性フィルム。
【請求項１５】
０．０５より大きいＲ１／Ｒ２を備え、ここでＲ１は、サイクル１について１００％ひずみにおける負荷力で除算した１００％ひずみにおける非負荷力であり、そしてＲ２は、サイクル２について１００％ひずみにおける負荷力で除算した１００％ひずみにおける非負荷力である、請求項１０に記載の多層弾性フィルム。
【請求項１６】
前記Ｒ１／Ｒ２が０．３１より大きい、請求項１５に記載の多層弾性フィルム。
【請求項１７】
前記Ｒ１が０．１５より大きい、請求項１５に記載の多層弾性フィルム。
【請求項１８】
前記第１の層および前記第２の層が、前記多層弾性フィルムの総重量の１０％未満である、請求項１０に記載の多層弾性フィルム。
【請求項１９】
ＵＶ安定化剤を含む、請求項１０に記載の多層弾性フィルム。
【請求項２０】
封止を改善するための添加物を含む、請求項１０に記載の多層弾性フィルム。
【請求項２１】
多層弾性フィルムであって：
第１のスキン層；
第２のスキン層；および
該第１の層と該第２の層との間に配置されて結合されたエラストマーコア層を備え、ここで該多層弾性フィルムが、３００％ひずみで３５０ｇ／インチ未満の引張り力、５０％ひずみと３００％ひずみとの間で０．２ｇ／インチ／％〜０．６ｇ／インチ／％の範囲の応力−ひずみ曲線の平均傾き、および０．１５〜０．３５の範囲にあるＲ１を備え、ここでＲ１は、サイクル１について１００％ひずみにおける負荷力で除算した１００％ひずみにおける非負荷力である、多層弾性フィルム。
【請求項２２】
多層弾性フィルムであって：
第１のスキン層；
第２のスキン層；および
該第１のスキン層と該第２のスキン層との間に配置されて結合されたエラストマーコア層を備え、ここで該多層弾性フィルムが、負のヒステリシスを有する、多層弾性フィルム。
【請求項２３】
多層弾性フィルムであって：
ポリプロピレンから選択される少なくとも１つのポリマーを含む少なくとも２つのスキン層；および該スキン層のうちの２つの間に配置されて結合された、スチレンコポリマーを含むエラストマーコア層を含み、ここで、該少なくとも２つのスキン層が、該多層弾性フィルムの総重量の１０％未満である、多層弾性フィルム。
【請求項２４】
前記少なくとも２つのスキン層が、該多層弾性フィルムの総重量の６％未満である、請求項２３に記載の多層弾性フィルム。
【請求項２５】
前記多層弾性フィルムが、５０ｇ／インチ〜２５０ｇ／インチの範囲の低力弾性値を有する、請求項２４に記載の多層弾性フィルム。
【請求項２６】
前記多層弾性フィルムが、７５ｇ／インチ〜２２５ｇ／インチの範囲の低力弾性値を有する、請求項２４に記載の多層弾性フィルム。
【請求項２７】
前記多層弾性フィルムが、７５ｇ／インチ〜１７５ｇ／インチの範囲の低力弾性値を有する、請求項２４に記載の多層弾性フィルム。
【請求項２８】
前記多層弾性フィルムが、活性化されない、請求項２４に記載の多層弾性フィルム。
【請求項２９】
前記多層弾性フィルムが、３５０ｇ／インチ未満の引張り力を備え、そして５０％ひずみと３００％ひずみとの間の応力−ひずみ曲線の平均傾きがほぼゼロである、請求項２４に記載の多層弾性フィルム。
【請求項３０】
前記５０％ひずみと３００％ひずみとの間の応力−ひずみ曲線の平均傾きが、０．２ｇ／インチ／％〜０．６ｇ／インチ／％の範囲である、請求項２４に記載の多層弾性フィルム。
【請求項３１】
０．３〜０．５の範囲のＲ１／Ｒ２を備え、ここでＲ１は、サイクル１について１００％ひずみにおける負荷力で除算した１００％ひずみにおける非負荷力であり、そしてＲ２は、サイクル２について１００％ひずみにおける負荷力で除算した１００％ひずみにおける非負荷力である、請求項２４に記載の多層弾性フィルム。
【請求項３２】
前記Ｒ１／Ｒ２が０．３１〜０．４５の範囲である、請求項３１に記載の多層弾性フィルム。
【請求項３３】
Ｒ１が０．１５〜０．３５の範囲であり、ここでＲ１が、２つのサイクルのヒステリシス試験のサイクル１について１００％ひずみにおける負荷力で除算した１００％ひずみにおける非負荷力である、請求項２４に記載の多層弾性フィルム。
【請求項３４】
前記多層弾性フィルムが、３５０ｇ／インチ未満の引張り力、０．２ｇ／インチ／％〜０．６ｇ／インチ／％の範囲の５０％ひずみと３００％ひずみとの間の応力−ひずみ曲線の平均傾き、および０．１５〜０．３５の範囲にあるＲ１を備え、ここでＲ１が、２つのサイクルのヒステリシス試験サイクル１について１００％ひずみにおける負荷力で除算した１００％ひずみにおける非負荷力である、請求項２４に記載の多層弾性フィルム。
【請求項３５】
前記多層弾性フィルムが、負のヒステリシスを有する、請求項２４に記載の多層弾性フィルム。
【請求項３６】
前記多層弾性フィルムが、２５ｇ／インチ〜３００ｇ／インチの範囲の低力弾性値を有する、請求項２４に記載の多層弾性フィルム。